2
ВОЗДУХОСБОРНИК С ФУНКЦИОНАЛИЗИРОВАННОЙ ИОНООБМЕННОЙ МЕМБРАНОЙ ДЛЯ УЛАВЛИВАНИЯ CO ИЗ ОКРУЖАЮЩЕЙ СРЕДЫ

2
1. Способ формирования элемента для улавливания CO, включающий:
2
предоставление смеси связующего на базе мономера или смеси мономеров или полимера, смешивающегося жидкого носителя для связующего и сорбента или геттера CO в виде частиц;
формование смеси в виде влажной пленки или мембраны;
по меньшей мере частичное испарение жидкого носителя, чтобы образовать пленку или мембрану; и
обработку пленки или мембраны, чтобы образовать поры в пленке или мембране.
2. Способ по п.1, в котором смешивающийся жидкий носитель содержит растворитель мономера или полимера, смешивающийся с водой, предпочтительно диметилформамид.
3. Способ по п.1, в котором обработка пленки или мембраны, чтобы образовать поры в пленке или мембране, содержит погружение пленки или мембраны перед желатинированием в деионизированную воду на период времени, достаточный для удаления остаточного смешивающегося жидкого носителя.
4. Способ по п.1, в котором связующее на базе мономера или смеси мономеров или полимера выбирается из группы, состоящей из полибисфенол-A-карбоната, полиэтилентерефталата, полистирола, полиметилметакрилата, поливинилацетата, поливинилхлорида, политетрафторэтилена, полисульфона, поливинилиденфторида, тройного сополимера стирола/бутилакрилата/метакриловой кислоты и сополимера винилиденфторида-гексафторпропилена и их смесей.
5. Способ по п.1, отличающийся одним или несколькими из следующих признаков:
2
(a) в котором частицы сорбента или геттера CO содержатся в количестве от примерно 10 до примерно 90% от объема пленки или мембраны;
2
(b) в котором сорбент или геттер CO содержит ионообменную смолу, предпочтительно ионообменную смолу типа 1 или типа 2;
(c) в котором частицы смолы содержатся в количестве от примерно 20 до примерно 80% от объема отлитой пленки, предпочтительно от примерно 30 до примерно 70% от объема отлитой пленки; и
(d) в котором смола измельчена или искрошена до размера частиц от примерно 100 до примерно 1000 мк, предпочтительно от примерно 200 до примерно 500 мк, перед смешиванием с полимерным связующим.
6. Способ по п.1, в котором конечная пленка имеет толщину от примерно 0,1 до примерно 2,0 мм, предпочтительно от примерно 0,2 до примерно 1,0 мм.
2
7. Способ формирования элемента для улавливания CO, который включает следующие стадии:
нанесение смеси, включающей сорбирующий материал и полимер, на нижележащий материал;
полимеризацию смеси на месте на материале; и
аминирование материала, покрытого полимером.
8. Способ по п.7, в котором нижележащий материал является тканевым материалом, предпочтительно монолитной структурой.
2
9. Способ формирования элемента для улавливания CO, который включает полимеризацию смеси сорбирующего и полимерного материалов вокруг волокнистой структуры.
2
2
10. Способ формирования элемента для улавливания CO, включающий образование смеси твердотельного сорбента или геттера CO в виде частиц и мономера или смеси мономеров или полимера, растворенного в жидком носителе, предпочтительно диметилформамиде, формование смеси литьем на поверхности, и
2
по меньшей мере частичное удаление жидкого носителя, чтобы образовать опорную матрицу, поддерживающую частицы твердотельного сорбента или геттера CO.
11. Способ по п.10, отличающийся одним или несколькими из следующих признаков:
(a) в котором жидкий носитель удаляется нагреванием;
(b) в котором мономер или смесь мономеров или полимер выбирается из группы, состоящей из полибисфенол-A-карбоната, полиэтилентерефталата, полистирола, полиметилметакрилата, поливинилацетата, поливинилхлорида, политетрафторэтилена, полисульфона, поливинилиденфторида, тройного сополимера стирола/бутилакрилата/метакриловой кислоты и сополимера винилиденфторида-гексафторпропилена; и
(c) включающий стадию добавления глицерина или фенолфталина к смеси.
12. Способ по п.10, отличающийся одним или несколькими из следующих признаков:
2
(a) в котором частицы сорбента или геттера CO содержатся в количестве 10-90% от объема отлитого листа или пленки;
2
(b) в котором сорбент или геттер CO измельчен или искрошен до размера частиц 100-1000 мк перед смешиванием с мономером или смесью мономеров или полимером;
(c) в котором конечный лист имеет толщину 0,1-2,0 мм; и
2
(d) в котором сорбент или геттер CO содержит ионообменную смолу, предпочтительно ионообменную смолу типа 1 или типа 2.
2
13. Способ формирования элемента для улавливания CO, который включает нанесение на опорный лист покрытия по меньшей мере частично из амина, в котором опорный лист является пористым.
14. Способ по п.13, в котором опорный лист является пористым.
15. Способ по п.14, в котором амин распределяется из жидкого носителя и сушится на месте на опорном листе.